(57)【要約】【課題】樹脂製品の保護、良好な艶および光沢を維持し、また、洗浄しても良好な艶および光沢を維持することができ、さらには、耐久性に優れる、樹脂用艶出し保護剤を提供すること。【解決手段】湿気硬化型シリコーンレジンと、硬化触媒と、粘度が２５℃で１００万ｍｍ２／ｓ以上であるシリコーンガムと、溶剤とを含有する樹脂用艶出し保護剤を調製する。この本発明の樹脂用艶出し保護剤は、作業効率よく樹脂製品の表面に塗布することができ、かつ、塗布直後、洗浄後、さらには、長期にわたる耐久後においても、樹脂製品の表面に良好な艶および光沢を与え、かつ、その樹脂製品の表面を保護することができる。また、貯蔵安定性も良好で、安定した保存を実現することができる。【選択図】なし【特許請求の範囲】
【請求項１】
湿気硬化型シリコーンレジンと、硬化触媒と、粘度が２５℃で１００万ｍｍ２／ｓ以上であるシリコーンガムと、溶剤とを含有することを特徴とする、樹脂用艶出し保護剤。
【請求項２】
シリコーンガムの配合割合が、湿気硬化型シリコーンレジン１００質量部に対して、０．１〜３．０質量部であることを特徴とする、請求項１に記載の樹脂用艶出し保護剤。
【請求項３】
シリコーンガムが、シリコーンガムおよび希釈溶剤の混合物として調製され、
前記混合物の粘度が、２５℃で３０００〜４５０００ｍｍ２／ｓであることを特徴とする、請求項１または２に記載の樹脂用艶出し保護剤。
【請求項４】
前記希釈溶剤が、低分子のメチルポリシロキサンであることを特徴とする、請求項３に記載の樹脂用艶出し保護剤。
【請求項５】
前記溶剤が、アルコール系溶剤を含有することを特徴とする、請求項１〜４のいずれか一項に記載の樹脂用艶出し保護剤。
【発明の詳細な説明】
【技術分野】
【０００１】
本発明は、樹脂用艶出し保護剤に関し、詳しくは、樹脂製品の表面に艶および光沢を与え、かつ、その表面を保護するための樹脂用艶出し保護剤に関する。
【背景技術】
【０００２】
従来より、自動車部品には、バンパなどの樹脂製品が数多く使用されている。このような樹脂製品には、艶出し保護剤などを塗布して、艶および光沢を与え、かつ、その表面を保護することが、よく実施されている。
【０００３】
このような樹脂製品の艶出し保護剤として、例えば、湿気硬化型シリコーンレジンと、硬化触媒と、アルコール系溶剤とを含有する樹脂用艶出し保護剤が提案されている（例えば、特許文献１参照。）。
【先行技術文献】
【特許文献】
【０００４】
【特許文献１】特開２００５−２０６６６３号公報
【発明の概要】
【発明が解決しようとする課題】
【０００５】
しかるに、特許文献１に記載される樹脂用艶出し保護剤では、樹脂製品の表面に良好な艶および光沢を与え、かつ、その樹脂製品の表面を保護することができるものの、さらなる耐久性の向上が望まれている。
【０００６】
そこで、本発明の目的は、樹脂製品の保護、良好な艶および光沢を維持し、また、洗浄しても良好な艶および光沢を維持することができ、さらには、耐久性に優れる、樹脂用艶出し保護剤を提供することにある。
【課題を解決するための手段】
【０００７】
上記目的を達成するために、本発明の樹脂用艶出し保護剤は、湿気硬化型シリコーンレジンと、硬化触媒と、粘度が２５℃で１００万ｍｍ２／ｓ以上であるシリコーンガムと、溶剤とを含有することを特徴としている。
【０００８】
また、本発明の樹脂用艶出し保護剤は、シリコーンガムの配合割合が、湿気硬化型シリコーンレジン１００質量部に対して、０．１〜３．０質量部であることが好適である。
【０００９】
また、本発明の樹脂用艶出し保護剤は、シリコーンガムが、シリコーンガムおよび希釈溶剤の混合物として調製され、前記混合物の粘度が、２５℃で３０００〜４５０００ｍｍ２／ｓであることが好適である。
【００１０】
また、本発明の樹脂用艶出し保護剤は、前記希釈溶剤が、低分子のメチルポリシロキサンであることが好適である。
【００１１】
また、本発明の樹脂用艶出し保護剤は、前記溶剤が、アルコール系溶剤を含有することが好適である。
【発明の効果】
【００１２】
本発明の樹脂用艶出し保護剤は、作業効率よく樹脂製品の表面に塗布することができ、かつ、塗布直後、洗浄後、さらには、長期にわたる耐久後においても、樹脂製品の表面に良好な艶および光沢を与え、かつ、その樹脂製品の表面を保護することができる。また、貯蔵安定性も良好で、安定した保存を実現することができる。
【発明を実施するための形態】
【００１３】
本発明の樹脂用艶出し保護剤は、湿気硬化型シリコーンレジンと、硬化触媒と、粘度が２５℃で１００万ｍｍ２／ｓ以上であるシリコーンガムと、溶剤とを含有している。
【００１４】
湿気硬化型シリコーンレジンは、例えば、分子末端にアルコキシシリル基を有する低分子量のシリコーンアルコキシオリゴマーであって、後述する硬化触媒の存在下で、アルコキシシリル基の架橋により、常温で硬化するものが挙げられる。
【００１５】
このような湿気硬化型シリコーンレジンは、例えば、下記一般式（１）で示されるアルコキシシラン化合物またはその部分加水分解縮合物が挙げられる。
【００１６】
Ｒ１ｎＳｉ（ＯＲ２）４−ｎ      （１）
（一般式（１）中、Ｒ１は、水素原子、または、置換もしくは非置換の１価の炭化水素基を、Ｒ２はアルキル基を、ｎは０〜３の整数を示す。また、Ｒ１およびＲ２は、同一またはそれぞれ相異なっていてもよい。）
Ｒ１としては、例えば、水素原子、または、置換もしくは非置換の１価の炭化水素基が挙げられる。
【００１７】
Ｒ１において、非置換の１価の炭化水素基としては、例えば、アルキル基、シクロアルキル基、アリール基、アラルキル基などが挙げられる。
【００１８】
アルキル基としては、例えば、メチル、エチル、プロピル、ｉｓｏ−プロピル、ブチル、ｉｓｏ−ブチル、ｓｅｃ−ブチル、ｔｅｒｔ−ブチル、ペンチル、ｉｓｏ−ペンチル、ｓｅｃ−ペンチル、ヘキシル、ヘプチル、ｎ−オクチル、イソオクチル、２−エチルヘキシル、ノニル、デシル、イソデシル、ドデシル、テトラデシル、ヘキサデシル、オクタデシルなどの炭素数１〜１８のアルキル基が挙げられる。
【００１９】
シクロアルキル基としては、例えば、シクロプロピル、シクロブチル、シクロペンチル、シクロヘキシル、シクロヘプチル、シクロオクチルなどの炭素数３〜８のシクロアルキル基などが挙げられる。
【００２０】
アリール基としては、例えば、フェニル、トリル、キシリルなどの炭素数６〜８のアリール基が挙げられる。
【００２１】
アラルキル基としては、例えば、ベンジル、１−フェニルエチル、２−フェニルエチル、ｏ、ｍまたはｐ−メチルベンジルなどの炭素数７または８のアラルキル基が挙げられる。
【００２２】
Ｒ１において、置換の１価の炭化水素基としては、上記した非置換の１価の炭化水素基を、置換基で置換したものが挙げられ、このような置換基としては、例えば、ハロゲン原子（例えば、塩素、フッ素、臭素およびヨウ素など）、ヒドロキシル、シアノ、アミノ、カルボキシルなどが挙げられる。これらの置換基は、同一であっても、それぞれ異なっていてもよく、また、例えば、１〜３個置換していてもよい。
【００２３】
Ｒ１のうち、好ましくは、水素、炭素数１〜１８のアルキル基、炭素数６〜８のアリール基が挙げられる。
【００２４】
Ｒ２としては、例えば、アルキル基が挙げられ、好ましくは、メチル、エチル、プロピル、ｉｓｏ−プロピル、ブチル、ｉｓｏ−ブチル、ｓｅｃ−ブチル、ｔｅｒｔ−ブチルなどの炭素数１〜４のアルキル基が挙げられる。
【００２５】
また、Ｒ１とＲ２とは、各々独立し、同一またはそれぞれ相異なっていてもよい。
【００２６】
ｎは、例えば、０〜３の整数を示し、好ましくは、１または２を示す。
【００２７】
このようなアルコキシシラン化合物としては、具体的には、例えば、メトキシシラン、エトキシシラン、プロポキシシラン、ブトキシシラン、ジメトキシシラン、ジエトキシシラン、ジプロポキシシラン、ジブトキシシラン、トリメトキシシラン、トリエトキシシラン、トリプロポキシシラン、トリブトキシシラン、メチルトリメトキシシラン、メチルトリエトキシシラン、メチルトリイソプロポキシシラン、メチルトリブトキシシラン、エチルトリメトキシシラン、プロピルトリメトキシシラン、ジメチルジメトキシシラン、フェニルトリメトキシシラン、ジフェニルジメトキシシラン、フェニルメチルジメトキシシラン、テトラメトキシシラン、テトラエトキシシラン、テトライソプロポキシシラン、テトラブトキシシラン、または、これらの混合物などが挙げられる。
【００２８】
アルコキシシラン化合物の部分加水分解縮合物とは、上記したアルコキシシラン化合物に水を加えて、触媒の存在下で撹拌しながら昇温することにより、部分的に加水分解を生じさせるとともに、縮合させることにより得られるものである。
【００２９】
また、湿気硬化性シリコーンレジンは、下記の平均組成式（２）で示すこともできる。
【００３０】
Ｒ１ａＳｉ（ＯＲ２）ｂＯ（４−ａ−ｂ）／２      （２）
（平均組成式（２）中、Ｒ１は、水素、または、置換もしくは非置換の１価の炭化水素基を、Ｒ２はアルキル基を、ａは、その平均値が０．４０〜１．７０の範囲内にある値を、ｂは、平均組成式（２）中におけるケイ素原子に結合したＯＲ２の比率が５重量％以上になる値をそれぞれ示す。また、Ｒ１またはＲ２は、同一またはそれぞれ相異なっていてもよい。）
なお、平均組成式（２）中、Ｒ１およびＲ２としては、上記した一般式（１）中のＲ１およびＲ２と同様のものが挙げられる。
【００３１】
また、平均組成式（２）中のｂは、平均組成式（２）中におけるケイ素原子に結合したＯＲ２の比率が、好ましくは、３０重量％以上、さらに好ましくは、４０重量％以上になる値である。平均組成式（２）中のｂが、平均組成式（２）中におけるケイ素原子に結合したＯＲ２の比率が上記以上になる値であれば、すなわち、平均組成式（２）中のＯＲ２で示されるアルコキシ基の含量が、上記以上であれば、架橋密度とともに、表面硬度が上がり、十分な防汚性を得ることができる。
【００３２】
湿気硬化型シリコーンレジンの２５℃における粘度は、例えば、０．１〜２００ｍｍ２／ｓであり、好ましくは、０．５〜１００ｍｍ２／ｓ、さらに好ましくは、１．０〜２０ｍｍ２／ｓである。
【００３３】
また、湿気硬化型シリコーンレジンの配合割合は、本発明の樹脂用艶出し保護剤１００質量部に対して、１０〜７０質量部、好ましくは、３０〜５０質量部である。
【００３４】
硬化触媒は、湿気硬化型シリコーンレジンを硬化させ得る触媒であれば、特に制限されないが、例えば、ジブチル錫ジアセテート、ジブチル錫ジオクチレート、ジブチル錫ジラウレートなどの有機錫化合物、例えば、アルミニウムトリス（アセチルアセトン）、アルミニウムトリス（アセトアセテートエチル）、アルミニウムジイソプロポキシ（アセトアセテートエチル）などの有機アルミニウム化合物、例えば、ジルコニウム（アセチルアセトン）、ジルコニウムトリス（アセチルアセトン）、ジルコニウムテトラキス（エチレングリコールモノメチルエーテル）、ジルコニウムテトラキス（エチレングリコールモノエチルエーテル）、ジルコニウムテトラキス（エチレングリコールモノブチルエーテル）などの有機ジルコニウム化合物、例えば、チタニウムテトラキス（エチレングリコールモノメチルエーテル）、チタニウムテトラキス（エチレングリコールモノエチルエーテル）、チタニウムテトラキス（エチレングリコールモノブチルエーテル）などの有機チタニウム化合物などの有機金属化合物が挙げられる。これらのうち、好ましくは、有機錫化合物、有機アルミニウム化合物、有機チタニウム化合物が挙げられる。これら硬化触媒は、単独で用いてもよく、また、２種以上併用してもよい。
【００３５】
また、硬化触媒の配合割合は、湿気硬化型シリコーンレジン１００質量部に対して、０．１〜２０質量部、好ましくは、１〜１５質量部である。
【００３６】
粘度が２５℃で１００万ｍｍ２／ｓ以上であるシリコーンガムとしては、例えば、ジメチコンガム、アミノガムなどが挙げられる。
【００３７】
これらシリコーンガムは、単独使用または２種類以上併用することができる。
【００３８】
シリコーンガムとして、好ましくは、ジメチコンガムが挙げられる。
【００３９】
ジメチコンガムは、粘度が２５℃で１００万ｍｍ２／ｓ以上のガム性状を有する高分子量ジメチルシリコーンと定義される。
【００４０】
高分子量ジメチルシリコーンは、公知の方法に従って合成することができる。
【００４１】
粘度が２５℃で１００万ｍｍ２／ｓ以上であるシリコーンガムは、単独で用いてもよく、また、２種以上併用してもよい。
【００４２】
また、粘度が２５℃で１００万ｍｍ２／ｓ以上であるシリコーンガムの配合割合は、湿気硬化型シリコーンレジン１００質量部に対して、０．１〜３．０質量部、好ましくは、０．３〜１．５質量部、さらに好ましくは、０．５〜１．０質量部である。
【００４３】
また、このようなシリコーンガムは、好ましくは、シリコーンガムと希釈溶媒との混合物として調製される。
【００４４】
希釈溶媒としては、粘度が２５℃で１００万ｍｍ２／ｓ以上であるシリコーンガムを溶解または分散できるものであれば、特に制限されないが、例えば、デカメチルシクロペンタシロキサンなどの環状シリコーン、例えば、低分子のメチルポリシロキサン（ジメチルポリシロキサン、低粘度ジメチコン（２０ｍｍ２／ｓ（２５℃）未満））などの直鎖または分岐鎖状シリコーンなどが挙げられる。
【００４５】
これら希釈溶媒は、単独で用いてもよく、また、２種以上併用してもよい。好ましくは、低分子のメチルポリシロキサンが挙げられる。低分子のメチルポリシロキサンを用いれば、塗布直後に良好で均一な艶および光沢を得ることができる。
【００４６】
そして、混合物はシリコーンガムと溶媒とを公知の方法で混合することにより調製される。
【００４７】
混合物の粘度は、２５℃で、例えば、１０００〜６００００ｍｍ２／ｓ、好ましくは、３０００〜４５０００ｍｍ２／ｓ、より好ましくは、１００００〜３００００ｍｍ２／ｓである。
【００４８】
混合物の粘度が上記範囲であれば、樹脂製品の保護に優れ、良好で均一な艶および光沢を長期にわたって維持することができる。
【００４９】
また、混合物としては市販品を用いることもできる。市販品としては、シリコーンオイルブレンド、例えば、ＫＦ−９００８（３００００ｍｍ２／ｓ（２５℃）、ジメチコンガムを２０質量％含有、希釈溶媒：デカメチルシクロペンタシロキサン）、ＫＦ−９０１１（１６００ｍｍ２／ｓ（２５℃）、ジメチコンガムを１０質量％含有、希釈溶媒：デカメチルシクロペンタシロキサン）、ＫＦ−９０１３（１５０００ｍｍ２／ｓ（２５℃）、ジメチコンガムを１５質量％含有、希釈溶媒：低分子のメチルポリシロキサン（２０ｍｍ２／ｓ（２５℃）未満））、ＫＦ−９０１４  （６０００ｍｍ２／ｓ（２５℃）、ジメチコンガムを１５質量％含有、希釈溶媒：シクロペンタシロキサン）、ＫＦ−９０３０  （５０００ｍｍ２／ｓ（２５℃）、ジメチコンガムを２０質量％含有、希釈溶媒：低分子のメチルポリシロキサン（２０ｍｍ２／ｓ（２５℃）未満））、ＭＫ−１５Ｈ  （４５０００ｍｍ２／ｓ（２５℃）、ジメチコンガムを２０質量％含有、希釈溶媒：低分子のメチルポリシロキサン（２０ｍｍ２／ｓ（２５℃）未満））（以上、信越化学工業社製）などが挙げられる。
【００５０】
溶剤としては、湿気硬化型シリコーンレジン、硬化触媒、および、粘度が２５℃で１００万ｍｍ２／ｓ以上であるシリコーンガムを溶解または分散できるものであれば、特に制限されないが、例えば、アルコール系溶剤、炭化水素系溶剤などが挙げられる。
【００５１】
アルコール系溶剤としては、例えば、メタノール、エタノール、プロパノール、イソプロパノール、ブタノール、イソブタノール、ｓ−ブタノール、ｔ−ブタノールなどの低級アルコールなどが挙げられる。これらのうち、好ましくは、メタノール、エタノール、イソプロパノールが挙げられ、さらに好ましくは、イソプロパノールが挙げられる。これらアルコール系溶剤は、単独で用いてもよく、また、２種以上併用してもよい。
【００５２】
炭化水素系溶剤としては、例えば、ヘキサン、ヘプタン、ノルマルオクタン、イソオクタン、ノナン、デカン、ウンデカン、ドデカンなどの脂肪族炭化水素系溶剤、例えば、ベンゼン、トルエン、キシレンなどの芳香族炭化水素系溶剤、ミネラルスピリットなどの石油系溶剤などが挙げられる。これらのうち、好ましくは、脂肪族炭化水素系溶剤、石油系溶剤が挙げられ、さらに好ましくは、脂肪族炭化水素系溶剤が挙げられ、とりわけ好ましくは、ノルマルオクタンが挙げられる。これら炭化水素系溶剤は、単独で用いてもよく、また、２種以上併用してもよい。
【００５３】
溶剤の配合割合は、本発明の樹脂用艶出し保護剤の全質量に対して、各成分が配合された残余の質量部でよく、例えば、２０〜８０質量部、好ましくは、４０〜６０質量部である。
【００５４】
また、本発明の樹脂用艶出し保護剤には、その他に、本発明の優れた効果を阻害しない範囲において、艶出し剤または保護剤として一般に慣用されている、例えば、粘度調整剤、老化防止剤、紫外線吸収剤、一般の顔料または染料および蛍光顔料などの着色剤、香料、界面活性剤などの添加剤を、必要に応じて適宜、配合することができる。
【００５５】
そして、本発明の樹脂用艶出し保護剤は、上記した各成分を、上記した割合で配合し、適宜、攪拌混合することにより、調製することができる。
【００５６】
そして、このようにして得られた本発明の樹脂用艶出し保護剤は、例えば、自動車のバンパなどの樹脂製品に、作業効率よく塗布することができる。樹脂製品に対する塗布は、特に制限されず、例えば、本発明の樹脂用艶出し保護剤をスポンジに含浸させて、そのスポンジで、樹脂製品の表面を擦るなど、適宜公知の方法が用いられる。なお、塗布方法は、例えば、刷毛塗り、スプレーコーティングなど、その目的および用途により適宜選択することができる。なお、塗布後は所定時間後に、必要により拭き取ればよい。
【００５７】
このようにして、樹脂製品の表面に塗布された樹脂用艶出し保護剤は、溶剤成分が揮発するに伴って、硬化触媒および空気中の水分が作用して、湿気硬化型シリコーンレジンが硬化し、樹脂製品の表面に皮膜が形成される。そして、この皮膜が、樹脂製品の表面に、良好な艶および光沢を付与する。しかも、この皮膜は、塗布直後、洗浄後、さらには、長期にわたる耐久後においても、樹脂製品の表面に良好な艶および光沢を与えることができ、かつ、その樹脂製品の表面を保護することができる。また、本発明の樹脂用艶出し保護剤は、貯蔵安定性も良好で、安定した保存を実現することができる。
【００５８】
なお、本発明の樹脂用艶出し保護剤は、自動車部品のみならず、家庭用または産業用の各種樹脂製品について、広く用いることができる。
【実施例】
【００５９】
以下に実施例および比較例を挙げて本発明をさらに詳しく説明するが、本発明はこれに限定されるものではない。
【００６０】
実施例１
湿気硬化型シリコーンレジン（商品名：ＫＲ−４００、１．２ｍｍ２／ｓ（２５℃）  高硬度タイプ、硬化触媒ＤＸ−９７４０を１０質量％含有、信越化学工業社製）      ４０．００質量部
メチルシリコーンオイルブレンド（商品名：ＫＦ−９０１３  （１５０００ｍｍ２／ｓ（２５℃）、ジメチコンガムを１５質量％含有、希釈溶媒：低分子のメチルポリシロキサン（２０ｍｍ２／ｓ（２５℃）未満）  信越化学工業社製））      ２．００質量部
硬化触媒（商品名：Ｄ−２５、有機チタニウム化合物タイプ、信越化学工業社製）      ０．５０質量部
上記の成分を、５７．５０質量部のイソプロパノールに順次添加し、攪拌しながら完全に溶解させて、樹脂用艶出し保護剤を得た。
【００６１】
実施例２
湿気硬化型シリコーンレジン（商品名：ＫＲ−５００、２５ｍｍ２／ｓ（２５℃）  中重合体タイプ、信越化学工業社製）      ４０．００質量部
メチルシリコーンオイルブレンド（商品名：ＫＦ−９０１３  （１５０００ｍｍ２／ｓ（２５℃）、ジメチコンガムを１５質量％含有、希釈溶媒：低分子のメチルポリシロキサン（２０ｍｍ２／ｓ（２５℃）未満）  信越化学工業社製））      ２．００質量部
硬化触媒（商品名：ＤＸ−９７４０、有機アルミニウム化合物タイプ、信越化学工業社製）      ４．００質量部
硬化触媒（商品名：Ｄ−２５、有機チタニウム化合物タイプ、信越化学工業社製）      ０．８０質量部
上記の成分を、５３．２０質量部のイソプロパノールに順次添加し、攪拌しながら完全に溶解させて、樹脂用艶出し保護剤を得た。
【００６２】
実施例３
湿気硬化型シリコーンレジン（商品名：ＫＲ−５００、２５ｍｍ２／ｓ（２５℃）  中重合体タイプ、信越化学工業社製）      ４０．００質量部
メチルシリコーンオイルブレンド（商品名：ＫＦ−９０１３  （１５０００ｍｍ２／ｓ（２５℃）、ジメチコンガムを１５質量％含有、希釈溶媒：低分子のメチルポリシロキサン（２０ｍｍ２／ｓ（２５℃）未満）  信越化学工業社製））      ４．００質量部
硬化触媒（商品名：ＤＸ−９７４０、有機アルミニウム化合物タイプ、信越化学工業社製）      ４．００質量部
硬化触媒（商品名：Ｄ−２５、有機チタニウム化合物タイプ、信越化学工業社製）      ０．８０質量部
上記の成分を、５１．２０質量部のイソプロパノールに順次添加し、攪拌しながら完全に溶解させて、樹脂用艶出し保護剤を得た。
【００６３】
実施例４
湿気硬化型シリコーンレジン（商品名：ＫＲ−５００、２５ｍｍ２／ｓ（２５℃）  中重合体タイプ、信越化学工業社製）      ４０．００質量部
メチルシリコーンオイルブレンド（商品名：ＫＦ−９０１３  （１５０００ｍｍ２／ｓ（２５℃）、ジメチコンガムを１５質量％含有、希釈溶媒：低分子のメチルポリシロキサン（２０ｍｍ２／ｓ（２５℃）未満）  信越化学工業社製））      ０．８０質量部
硬化触媒（商品名：ＤＸ−９７４０、有機アルミニウム化合物タイプ、信越化学工業社製）      ４．００質量部
硬化触媒（商品名：Ｄ−２５、有機チタニウム化合物タイプ、信越化学工業社製）      ０．８０質量部
上記の成分を、５４．４０質量部のイソプロパノールに順次添加し、攪拌しながら完全に溶解させて、樹脂用艶出し保護剤を得た。
【００６４】
実施例５
湿気硬化型シリコーンレジン（商品名：ＫＲ−５００、２５ｍｍ２／ｓ（２５℃）  中重合体タイプ、信越化学工業社製）      ４０．００質量部
メチルシリコーンオイルブレンド（商品名：ＫＦ−９００８  （３００００ｍｍ２／ｓ（２５℃）、ジメチコンガムを２０質量％含有、希釈溶媒：デカメチルシクロペンタシロキサン  信越化学工業社製））      ２．００質量部
硬化触媒（商品名：ＤＸ−９７４０、有機アルミニウム化合物タイプ、信越化学工業社製）      ４．００質量部
硬化触媒（商品名：Ｄ−２５、有機チタニウム化合物タイプ、信越化学工業社製）      ０．８０質量部
上記の成分を、５３．２０質量部のイソプロパノールに順次添加し、攪拌しながら完全に溶解させて、樹脂用艶出し保護剤を得た。
【００６５】
実施例６
湿気硬化型シリコーンレジン（商品名：ＫＲ−５００、２５ｍｍ２／ｓ（２５℃）  中重合体タイプ、信越化学工業社製）      ４０．００質量部
メチルシリコーンオイルブレンド（商品名：ＭＫ−１５Ｈ  （４５０００ｍｍ２／ｓ（２５℃）、ジメチコンガムを２０質量％含有、希釈溶媒：低分子のメチルポリシロキサン（２０ｍｍ２／ｓ（２５℃）未満）  信越化学工業社製））      ２．００質量部
硬化触媒（商品名：ＤＸ−９７４０、有機アルミニウム化合物タイプ、信越化学工業社製）      ４．００質量部
硬化触媒（商品名：Ｄ−２５、有機チタニウム化合物タイプ、信越化学工業社製）      ０．８０質量部
上記の成分を、５３．２０質量部のイソプロパノールに順次添加し、攪拌しながら完全に溶解させて、樹脂用艶出し保護剤を得た。
【００６６】
実施例７
湿気硬化型シリコーンレジン（商品名：ＫＲ−５００、２５ｍｍ２／ｓ（２５℃）  中重合体タイプ、信越化学工業社製）      ４０．００質量部
メチルシリコーンオイルブレンド（商品名：ＫＦ−９０１４  （６０００ｍｍ２／ｓ（２５℃）、ジメチコンガムを１５質量％含有、希釈溶媒：シクロペンタシロキサン  信越化学工業社製））      ２．００質量部
硬化触媒（商品名：ＤＸ−９７４０、有機アルミニウム化合物タイプ、信越化学工業社製）      ４．００質量部
硬化触媒（商品名：Ｄ−２５、有機チタニウム化合物タイプ、信越化学工業社製）      ０．８０質量部
上記の成分を、５３．２０質量部のイソプロパノールに順次添加し、攪拌しながら完全に溶解させて、樹脂用艶出し保護剤を得た。
【００６７】
実施例８
湿気硬化型シリコーンレジン（商品名：ＫＲ−５００、２５ｍｍ２／ｓ（２５℃）  中重合体タイプ、信越化学工業社製）      ４０．００質量部
メチルシリコーンオイルブレンド（商品名：ＫＦ−９０３０  （５０００ｍｍ２／ｓ（２５℃）、ジメチコンガムを２０質量％含有、希釈溶媒：低分子のメチルポリシロキサン（２０ｍｍ２／ｓ（２５℃）未満）  信越化学工業社製））      ２．００質量部
硬化触媒（商品名：ＤＸ−９７４０、有機アルミニウム化合物タイプ、信越化学工業社製）      ４．００質量部
硬化触媒（商品名：Ｄ−２５、有機チタニウム化合物タイプ、信越化学工業社製）      ０．８０質量部
上記の成分を、５３．２０質量部のイソプロパノールに順次添加し、攪拌しながら完全に溶解させて、樹脂用艶出し保護剤を得た。
【００６８】
実施例９
湿気硬化型シリコーンレジン（商品名：ＫＲ４０１Ｎ、２０ｍｍ２／ｓ（２５℃）  可とう性タイプ、信越化学工業社製）      ４０．００質量部
メチルシリコーンオイルブレンド（商品名：ＫＦ−９０１３  （１５０００ｍｍ２／ｓ（２５℃）、ジメチコンガムを１５質量％含有、希釈溶媒：低分子のメチルポリシロキサン（２０ｍｍ２／ｓ（２５℃）未満）  信越化学工業社製））      ２．００質量部
硬化触媒（商品名：ＤＸ−９７４０、有機アルミニウム化合物タイプ、信越化学工業社製）      ４．００質量部
上記の成分を、５４．００質量部のノルマルオクタンに順次添加し、攪拌しながら完全に溶解させて、樹脂用艶出し保護剤を得た。
【００６９】
比較例１
湿気硬化型シリコーンレジン（商品名：ＫＲ−５００、２５ｍｍ２／ｓ（２５℃）  中重合体タイプ、信越化学工業社製）      ４０．００質量部
ジメチルシリコーン（商品名：ＫＦ−９６−１００ｃｓ、１００ｍｍ２／ｓ（２５℃）、信越化学工業社製）      ２．００質量部
硬化触媒（商品名：ＤＸ−９７４０、有機アルミニウム化合物タイプ、信越化学工業社製）      ４．００質量部
硬化触媒（商品名：Ｄ−２５、有機チタニウム化合物タイプ、信越化学工業社製）      ０．８０質量部
上記の成分を、５３．２０質量部のイソプロパノールに順次添加し、攪拌しながら完全に溶解させて、樹脂用艶出し保護剤を得た。
【００７０】
試験例
２×２ｃｍにカットしたウレタンスポンジに、各実施例および比較例で得られた樹脂用艶出し保護剤を１．０ｇ取り、未塗装部分を１４等分した樹脂製バンパ（平成８年式トヨタ自動車、カローラバンに装着して３万ｋｍ以上走行したもの）に均一に塗布した。
【００７１】
塗布してから５分間乾燥させた後、清浄なタオルを用いて、バンパ表面を拭き取った。
【００７２】
その後、さらに３０分間乾燥させた後、バンパ表面の艶および皮膜の均一性を目視にて確認した。その結果を表１に示す。
【００７３】
なお、塗布処理時の作業性についても併せて評価した。その結果を表１に示す。
【００７４】
また、拭き取り後、１日間自然乾燥させた後、カーシャンプーを含浸した自動車用の洗車スポンジを用いて、バンパ表面を洗浄し、水洗乾燥後のバンパ表面の艶の状態を目視にて確認し、耐洗浄性を評価した。その結果を表１に示す。
【００７５】
また、上記とは別に、拭き取り後、１、２および３ヶ月間それぞれ放置した後、塗布処理したバンパ表面の美観と塗布処理を施していないバンパ表面の美観とを比較し、耐久性を評価した。その結果を表１に示す。
【００７６】
また、各実施例および比較例で得られた樹脂用艶出し保護剤２０ｍｌを容量５０ｍｌのガラス製サンプル瓶に入れ、５０℃の雰囲気下で１ヶ月間保存した後、樹脂用艶出し保護剤の貯蔵安定性を評価した。その結果を表１に示す。
【００７７】
なお、作業性は、下記の通り評価した。
◎：のびが良く、均一に塗布しやすい。また、拭き取りも軽く、簡単にできる。
○：塗布および拭き取り共に大きな問題はない。
△：のびが悪く、塗布しにくい。または拭き取りが重く難しい。
×：均一に塗布できない。また、拭き取りができない。
【００７８】
艶は、下記の通り評価した。
◎：深みのある艶がある。
○：艶がある。
△：わずかに艶がある。
×：艶がない。
【００７９】
皮膜の均一性は、下記の通り評価した。
◎：厚み感があり、濃淡ムラもない。
○：濃淡ムラがない。
△：やや濃淡ムラがある。
×：濃淡ムラがある。
【００８０】
耐洗浄性は、下記の通り評価した。
◎：初期の艶をほぼ維持している。
○：やや艶の低下はあるが、艶は維持している。
△：艶の低下が大きい。
×：ほとんど艶がない。
【００８１】
耐久性（１、２および３ヶ月目）は、下記の通り評価した。
◎：良好な艶を維持している。
○：やや艶の低下はあるが、艶は維持している。
△：未処理部分よりわずかに艶がある。
×：未処理部分との差がない。
【００８２】
また、貯蔵安定性は、下記の通り評価した。
◎：問題なし。
○：極少量の沈殿物が存在するが、使用上は問題なし。
△：増粘するため使用不可。
×：容器内で硬化。
【００８３】
【表１】
2013194058.tif 000002